СПОСОБ ПОЛУЧЕНИЯ ДИЕНОВОГО ЭЛАСТОМЕРА, ТАКОГО КАК ПОЛИБУТАДИЕН

1. Способ получения диенового эластомера, включающий непрерывную или периодическую реакцию полимеризации, в растворе или массе, по меньшей мере одного конъюгированного диенового мономера с системой катализаторов, при этом упомянутая система катализаторов основана на по меньшей мере
одном конъюгированном диене;
одной соли органической фосфорной кислоты одного или более редкоземельных металлов, при этом упомянутая соль находится в суспензии и по меньшей мере в одном насыщенном и алифатическом или алициклическом и инертном растворителе на основе углеводородов;
3
2
одном алкилирующем агенте, состоящем из алкилалюминия формулы AlR или HAlR, в которой R представляет радикал алкила, а H представляет атом водорода; и
галогеновом доноре, принадлежащем к семейству галоидов алкилалюминия, за исключением сесквигалоидов алкилалюминия,
3
2
отличающийся тем, что по меньшей мере одно соединение алкилалюминия формулы AlR или HAlR, в которой R представляет радикал алкила, а H представляет атом водорода, которое является тем же самым или другим в указанной системе катализаторов, вводят, но не одновременно, с системой катализаторов в промышленную установку для полимеризации.
3
2
2. Способ по п.1, отличающийся тем, что все добавляемое количество соединения (соединений) алкилалюминия формулы AlR или HAlR (при этом R и H имеют значения, указанные в п.1) вводят в промышленную установку для полимеризации до введения системы катализаторов.
3
2
3. Способ по п.1 или 2, отличающийся чем, что соединение алкилалюминия формулы AlR или HAlR (при этом R и H имеют значения, указанные в п.1) соединяют с полимеризуемым мономером (мономерами) до реакции полимеризации.
3
2
4. Способ по п.1 или 2, отличающийся тем, что соединение алкилалюминия формулы AlR или HAlR (при этом R и H имеют значения, указанные в п.1) соединяют с полимеризуемым мономером (мономерами) и полимеризационным растворителем до реакции полимеризации.
5. Способ по п.1, отличающийся тем, что молярное соотношение "алкилирующий агент/соль редкоземельного элемента (элементов)" в упомянутой системе катализаторов составляет от 1 до 10.
6. Способ по п.1, отличающийся тем, что молярное соотношение "соединение алкилалюминия/алкилирующий агент" обязательно больше 0.
7. Способ по п.6, отличающийся тем, что молярное соотношение варьируется от 0,01 до 10, предпочтительно от 0,05 до 3.
8. Способ по п.1, отличающийся тем, что количество упомянутого соединения алкилалюминия, соединяемого с упомянутым полимеризуемым мономером (мономерами) варьируется от 10 до 5000 мкмоль на 100 г полимеризуемого конъюгированного диенового мономера.
9. Способ по п.8, отличающийся тем, что упомянутое соединение алкилалюминия используют в количестве, составляющем от 50 до 1000 мкмоль на 100 г полимеризуемого конъюгированного диенового мономера, а затем упомянутую систему катализаторов используют в молярном соотношении "алкилирующий агент/соль редкоземельного элемента (элементов)", составляющем от 1 до 5.
10. Способ по п.1, отличающийся тем, что упомянутую реакцию осуществляют непрерывным способом, при этом упомянутое соединение алкилалюминия соединяют с упомянутым полимеризуемым мономером (мономерами) во впускном отверстии линии, расположенном до по меньшей мере одного реактора для полимеризации.
11. Способ по п.10, отличающийся тем, что упомянутую систему катализаторов полностью вводят в промышленную установку для полимеризации через упомянутое впускное отверстие линии.
12. Способ по п.10, отличающийся тем, что упомянутую систему катализаторов полностью вводят в промышленную установку для полимеризации непосредственно в упомянутый реактор.
13. Способ по п.1, отличающийся тем, что упомянутую реакцию осуществляют в инертном растворителе для полимеризации на основе углеводородов либо в массе.
14. Способ по п.1, отличающийся тем, что упомянутое соединение алкилалюминия представляет собой гидрид диизобутилалюминия.
15. Способ по п.1, отличающийся тем, что упомянутый галогеновый донор представляет собой моногалоид алкилалюминия, такой как хлорид диэтилалюминия.
16. Способ по п.1, отличающийся тем, что упомянутая соль представляет собой трис[бис(2-этилгексил)фосфат] редкоземельного элемента (элементов), такой как трис[бис(2-этилгексил)фосфат] неодимия.
17. Способ по п.1, отличающийся тем, что упомянутый алкилирующий агент включает гидрид диизобутилалюминия.
18. Способ по п.1, отличающийся тем, что упомянутая система катализаторов включает редкоземельный металл или металлы в количестве, превышающем или равном 0,002 моль/г.
19. Способ по п.1, отличающийся тем, что молярное соотношение "галогеновый донор/соль" составляет от 2 до 3,5.
20. Способ по п.1, отличающийся тем, что молярное соотношение "конъюгированный диеновый мономер/соль" составляет от 15 до 70.
21. Способ по п.1, отличающийся тем, что упомянутый конъюгированный диеновый мономер представляет собой бутадиен для получения бутадиенового гомополимера, одновременно имеющего
вязкость по Муни ML(1+4) при 100°С, измеряемую согласно стандарту ASTM D 1646, более или равную 40;
показатель полидисперсности Ip менее 2,1;
содержание цис-1,4 связей более 90%; и
пониженное холодное течение, составляющее от 0,01 до 0,5 г.
22. Способ по п.1, отличающийся тем, что упомянутый конъюгированный диеновый мономер для получения бутадиенового гомополимера, имеющего холодное течение, составляющее от 0,01 до 0,3 г, представляет собой бутадиен.
23. Способ по п.1, отличающийся тем, что конъюгированный диеновый мономер для получения полиизопрена представляет собой изопрен.